СПОСОБ ПОЛУЧЕНИЯ ТЕЛЕХЕЛЕВЫХ ПОЛИМЕРОВ

1. Способ получения полимеров с функциональными концевыми группами, отличающийся тем, что атомы галогенов на концах полимерных цепей замещают путем прибавления подходящего бифункционального сернистого соединения.
2. Способ получения полимеров с функциональными концевыми группами по п.1, отличающийся тем, что для выделения соединений переходных металлов из раствора полимеров проводят осаждение соединения переходного металла путем прибавления подходящего бифункционального сернистого соединения с последующим отделением с помощью фильтрации.
3. Способ получения полимеров с функциональными концевыми группами по п.1, отличающийся тем, что, с целью одновременного удаления атомов галогенов из полимеров, атомы галогенов замещают на более чем 90% добавлением бифункционального сернистого соединения.
4. Способ получения полимеров с функциональными концевыми группами по п.3, отличающийся тем, что, с целью одновременного удаления атомов галогенов из полимеров, атомы галогенов замещают на более чем 95% добавлением бифункционального сернистого соединения.
5. Способ получения полимеров с функциональными концевыми группами по п.1, отличающийся тем, что бифункциональное сернистое соединение представляет собой димеркаптан или другое органическое соединение с двумя тиольными группами.
6. Способ получения полимеров с функциональными концевыми группами по п.2, отличающийся тем, что бифункциональное сернистое соединение представляет собой димеркаптан или другое органическое соединение с двумя тиольными группами.
7. Способ получения полимеров с функциональными концевыми группами по п.5 или 6, отличающийся тем, что бифункциональное сернистое соединение взаимодействует с концами двух разных цепей с обеспечением сочетания обеих полимерных цепей в одну вышемолекулярную цепь.
8. Способ получения полимеров с функциональными концевыми группами по п.7, отличающийся тем, что сернистое соединение представляет собой дитиогликоль, 1,3-пропандитиол, 1,4-бутандитиол, 1,5-пентандитиол, 3,4-димеркаптотолуол, 2,2'-оксидиэтантиол, 2,3-димеркапто-1-пропанол, мезо-2,3-димеркаптоянтарную кислоту или 1,4-дитиоэритрит.
9. Способ получения полимеров с функциональными концевыми группами по п.1, отличающийся тем, что сернистое соединение прибавляют во время прекращения реакции полимеризации или после ее прекращения.
10. Способ получения полимеров с функциональными концевыми группами по п.4, отличающийся тем, что из расчета на начальную концентрацию прежде активных к полимеризации концов цепей используют максимум 1 молярный эквивалент сернистого соединения.
11. Способ получения полимеров с функциональными концевыми группами по п.10, отличающийся тем, что из расчета на начальную концентрацию прежде активных к полимеризации концов цепей используют максимум 0,7 молярного эквивалента сернистого соединения.
12. Способ получения полимеров с функциональными концевыми группами по п.10, отличающийся тем, что из расчета на начальную концентрацию прежде активных к полимеризации концов цепей используют 0,5 молярного эквивалента сернистого соединения.
13. Способ получения полимеров с функциональными концевыми группами по п.1, отличающийся тем, что полимеризацию осуществляют по способу радикальной полимеризации с переносом атома.
14. Способ по п.13, отличающийся тем, что используемое в качестве катализатора полимеризации соединение переходного металла представляет собой соединения меди, железа, кобальта, хрома, марганца, молибдена, серебра, цинка, палладия, родия, платины, рутения, иридия, иттербия, самария, рения и/или никеля.
15. Способ по п.14, отличающийся тем, что используемое в качестве катализатора полимеризации соединение переходного металла представляет собой соединение меди.
2
3
2
3
4
3
3
16. Способ по п.15, отличающийся тем, что перед началом полимеризации к системе прибавляют соединение меди в виде CuO, CuBr, CuCl, Cul, CuN, CuSCN, CuCN, CuNO, CuNO, CuBF, Cu(СНСОО) и/или Сu (CFCOO).
17. Способ по п.13, отличающийся тем, что в ходе предыдущей полимеризации используют инициатор, имеющий активную группу X.
18. Способ по п.17, отличающийся тем, что активная группа Х представляет собой атом хлора, брома, йода, роданидную и/или азидную группу.
1
19. Способ по п.18, отличающийся тем, что инициатор имеет вторую функциональность F.
1
20. Способ по п.19, отличающийся тем, что вторая функциональность F представляет собой гидроксигруппу, амино, трет-бутил, эпокси-группу, винил, аллил, цианогруппу, силил или азидную группу.
1
21. Способ по п.20, отличающийся тем, что вторая функциональность F представляет собой гидроксигруппу, амино, трет-бутил или силил.
22. Способ по п.18, отличающийся тем, что активная группа Х на концах цепей полимеров замещается сернистым соединением по пп.1-10 с образованием простого тиоэфира и с выделением кислоты в виде Х-Н.
23. Способ по п.14, отличающийся тем, что перед полимеризацией катализатор приводят в контакт с азотсодержащим, кислородсодержащим, серосодержащим или фосфорсодержащим соединением, которое может образовывать с переходным металлом одну или несколько координационных связей с получением комплекса металла и лиганда.
24. Способ по п.23, отличающийся тем, что в качестве лиганда используют азотсодержащие хелатные лиганды.
25. Способ по п.24, отличающийся тем, что лиганд протонируется кислотой Х-Н по п.22.
26. Способ по п.25, отличающийся тем, что лиганд в результате протонирования отделяется от координированного переходного металла.
27. Способ по п.26, отличающийся тем, что переходный металл выпадает в осадок в результате отделения от лиганда.
28. Способ по п.27, отличающийся тем, что в результате осаждения и следующей за этим фильтрации содержание металла в растворе полимера снижается не менее чем на 80%.
29. Способ по п.28, отличающийся тем, что в результате осаждения и следующей за этим фильтрации содержание металла в растворе полимера снижается не менее чем на 95%.
30. Способ по п.1, отличающийся тем, что полимеры получают в результате полимеризации алкилакрилатов, алкилметакрилатов, стиролов, сложных виниловых эфиров, простых виниловых эфиров, фумаратов, малеатов, итаконатов, акрилонитрилов и/или других мономеров, полимеризующихся по способу радикальной полимеризации с переносом атома, и/или смесей алкилакрилатов, алкилметакрилатов, сложных виниловых эфиров, простых виниловых эфиров, фумаратов, малеатов, итаконатов, стиролов, акрилонитрилов и/или других мономеров, полимеризующихся по способу радикальной полимеризации с переносом атома.
31. Способ по п.30, отличающийся тем, что полимеры получают в результате полимеризации стиролов, алкилакрилатов и/или алкилметакрилатов и/или смесей, состоящих преимущественно из стиролов, алкилакрилатов и/или алкилметакрилатов.
32. Полимеры, полученные способом по п.1, отличающиеся тем, что они получены способом радикальной полимеризации с переносом атома и имеют распределение молекулярных масс менее чем 1,5, содержание галогена ниже 0,1 мас.% и содержат не менее чем одну функциональную группу на одном из концов цепей.
33. Полимеры по п.32, отличающиеся тем, что они представляют собой линейные полимеры, получаемые с применением монофункционального инициатора, несущего дальнейшую функциональную группу, при этом они содержат галоген в количестве менее чем 0,1 мас.% и имеют функциональные концевые группы на обоих концах цепи.
34. Полимеры по п.33, отличающиеся тем, что они представляют собой линейные полимеры, получаемые с применением монофункционального инициатора, несущего дальнейшую функциональную группу, при этом они содержат галоген в количестве менее чем 0,01 мас.% и имеют функциональные концевые группы на обоих концах цепи.
35. Полимеры по п.34, отличающиеся тем, что они представляют собой линейные полимеры, получаемые с применением монофункционального инициатора, несущего дальнейшую функциональную группу, при этом они содержат галоген в количестве менее чем 0,01 мас.% и имеют мультиблочную структуру АВВА и функциональные группы на обоих концах цепей.
36. Применение прошедших переработку по одному из пп.1-35 полимеров с функциональными концевыми группами в клеях-расплавах, в клеящих массах, в уплотнительных массах или в материалах для нанесения покрытий.
37. Применение прошедших переработку по одному из пп.1-35 полимеров с функциональными концевыми группами в термосвариваемых массах, в полимераналогичных реакциях, в области косметики, в лаках, в качестве диспергирующих средств, в качестве добавок к полимерам или в упаковках.